СПОСОБ ВВЕДЕНИЯ МАТЕРИАЛА КАТАЛИТИЧЕСКОГО ПОКРЫТИЯ В ПОРЫ КЕРАМИЧЕСКОГО ПРОТОЧНОГО СОТОВОГО ЭЛЕМЕНТА

1. Способ введения материала каталитического покрытия в поры керамического проточного сотового элемента с проходящими через него между двумя его торцами параллельными проточными каналами, которые отделены друг от друга стенками с открытопористой структурой, с использованием для нанесения такого покрытия суспензии катализатора, содержащей суспендированные в жидком носителе твердые вещества, отличающийся тем, что
а) к каждому из обоих торцов сотового элемента прикладывают по перфорированной маске с открытыми и закрытыми участками, располагая при этом перфорированные маски таким образом, что открытые участки перфорированной маски, приложенной к одному из торцов сотового элемента, располагаются напротив закрытых участков перфорированной маски, приложенной к другому торцу сотового элемента,
б) через открытые участки перфорированной маски, приложенной к одному из торцов сотового элемента, в него вводят суспензию катализатора до ее выхода через открытые участки перфорированной маски, приложенной к другому торцу сотового элемента,
в) путем продувки или отсасывания удаляют возможный избыток суспензии катализатора,
г) с торцов сотового элемента удаляют перфорированные маски и
д) снабженный покрытием сотовый элемент прокаливают.
2. Способ по п.1, отличающийся тем, что у обеих перфорированных масок их открытые и закрытые участки расположены по разным схемам с периодичностью.
3. Способ по п.2, отличающийся тем, что открытые и закрытые участки перфорированных масок перекрывают по несколько проточных каналов.
4. Способ по п.3, отличающийся тем, что используют перфорированные маски, открытые участки которых выполнены с контуром круглой, квадратной, прямоугольной, шестиугольной или щелевидной формы.
5. Способ по п.2, отличающийся тем, что открытые и закрытые участки перфорированных масок по размерам согласуют с площадью поперечного сечения проточных каналов сотового элемента и располагают таким образом, что в процессе нанесения покрытия проточные каналы попеременно закрыты с противоположных торцов сотового элемента.
6. Способ по п.1, отличающийся тем, что используют перфорированные маски из пластмассы.
7. Способ по п.4, отличающийся тем, что используют перфорированные маски, которые с той их стороны, которой их прикладывают к торцам сотового элемента, ламинированы синтетической полимерной пленкой, предотвращающей просачивание жидкости между перфорированной маской и сотовым элементом.
8. Способ по одному из пп.1-7, отличающийся тем, что каталитическое покрытие наносят на сотовый элемент с пористостью от 30 до 90% и со средним диаметром пор от 10 до 50 мкм.
90
9. Способ по п.8, отличающийся тем, что для нанесения каталитического покрытия используют суспензию, размер d частиц содержащихся в которой твердых веществ меньше среднего диаметра пор сотового элемента.
10. Способ по п.1, отличающийся тем, что на стадии б) суспензию катализатора вводят в сотовый элемент путем продавливания через него, нагнетания в него или всасывания в него.